(57)【要約】【課題】本発明の課題は、前記事情に鑑み、鉛や金等を含有することなく、液相線温度が２５０℃〜４００℃程度必要となる高温はんだに対応した酸化や腐食に起因する経時劣化を防止し、高信頼性を有する高温鉛フリーはんだ材料を低価格で提供することである。【解決手段】Ｚｎを１５重量％〜９２重量％、Ｍｎを０．１重量％以下（範囲下限値の零を含まず）、残部Ｓｎ及び不可避不純物からなるはんだ材料を用いることにより、優れたはんだ特性を有し、２５０℃〜４００℃の温度域でのはんだ接合に対応する高い液相線温度を有し、更に、はんだ接合部の酸化や腐食に起因する経時劣化を防止する、優れた鉛フリーはんだ材料の提供を可能とする。そして、上記組成にＡｌを１重量％以下（範囲下限値の零を含まず）添加することにより、はんだ接合部の接合強度を一層向上させることを可能とする。【選択図】なし【特許請求の範囲】
【請求項１】
Ｚｎを１５〜９２重量％、Ｍｎを０．１重量％以下（範囲下限値の零を含まず）、残部Ｓｎ
及び不可避不純物からなることを特徴とする高温鉛フリーはんだ材料。
【請求項２】
Ｍｎが０．０２重量％〜０．１重量％であることを特徴とする請求項１記載の高温鉛フリーはんだ材料。
【請求項３】
更に、Ａｌを１重量％以下（範囲下限値の零を含まず）添加することを特徴とする請求項１〜請求項２記載の高温鉛フリーはんだ材料。
【請求項４】
請求項１〜請求項３記載の何れかの高温鉛フリーはんだ材料を用いてはんだ付けを行なったはんだ継手。
【発明の詳細な説明】
【技術分野】
【０００１】
本発明は、鉛フリーはんだ材料に関し、詳しくはＳｎ−Ｚｎを基本組成とする高温鉛フリーはんだ材料及びそのはんだ材料を用いたはんだ接合に関する。
【背景技術】
【０００２】
電子部品のはんだ付けにおいて、人体や環境に有害な鉛を含まないはんだ合金が用いられており、液相線温度が２００℃〜２５０℃の温度域においてＳｎ−Ａｇ系及びＳｎ−Ｃｕ系はんだ材料等の実用化が進んでいる。一方、車載用電子部品やパワートランジスタ素子のダイボンディング等においては２５０℃〜４００℃のより高温の温度域でのはんだ接合に対応した高い液相線温度を有するはんだ材料が必要とされている。
しかしながら、係る高温はんだ材料は、鉛を高濃度に含有したはんだ材料や金を高濃度に配合したはんだ材料が従来より用いられている。
【０００３】
近年、環境への配慮やコストダウンの要求が高まり、鉛や金を配合しない高温はんだ材料の検討がなされている。例えば、特許文献１に見られるＳｎ-Ｚｎ系はんだ合金、特許文献２に見られるＳｎ-Ｓｂ系はんだ合金、特許文献３に見られるＳｎ-Ａｌ系はんだ合金等を開示する。
【０００４】
しかし、特許文献１のはんだ合金は、Ｚｎの配合量が２０〜４０重量％、残部Ｓｎを基本とする組成になっており、液相線温度が約３５０℃程度であり、求められている液相線温度である４００℃を満たしていない。また、特許文献２のはんだ合金もＳｂの配合量を３〜１０重量％、残部Ｓｎを基本とする組成になっており、液相線温度が４００℃程度必要となる高温はんだには対応できない。
そして、特許文献３のはんだ合金は、Ａｌの配合量が２〜９重量％、Ｇｅの配合量が２〜９重量％、残部Ｚｎを基本とする組成になっており、液相線温度に関しては対応可能であるが、接合強度等のはんだ特性において十分に満足できるものには至っていない。また、高温域のはんだ合金においても、はんだ接合部の経時劣化が発生しにくいはんだ接合材料が求められている。
【先行技術文献】
【特許文献】
【０００５】
【特許文献１】特開２００３−１８８５２９号公報
【特許文献２】特開２００８−２２１３３０号公報
【特許文献３】特開２００６−３２０９１３号公報
【発明の概要】
【発明が解決しようとする課題】
【０００６】
本発明の目的は、前記事情に鑑み、鉛や金等を含有することなく、液相線温度が２５０℃〜４００℃程度必要となる高温はんだに対応し、はんだ接合部の経時劣化が生じにくい高温鉛フリーはんだ材料を低価格で提供することである。
【課題を解決するための手段】
【０００７】
本発明の課題を解決すべく発明者は鋭意検討した結果、Ｚｎを１５重量％〜９２重量％、Ｍｎを０．１重量％以下（範囲下限値の零を含まず）、残部Ｓｎ及び不可避不純物からなるはんだ材料を用いることにより、液相線温度が２５０℃〜４００℃の温度域でのはんだ接合に対応し、優れたはんだ特性を有した高い液相線温度を有するはんだ材料の提供を可能とした。
【０００８】
更に、前記組成にＡｌを１重量％以下（範囲下限値の零を含まず）添加することにより、更なる接合強度の向上が可能となる。
【発明の効果】
【０００９】
本発明の鉛フリーはんだ材料は、鉛を含有しないはんだ材料であるため、環境に配慮したはんだ接合を可能とすることは勿論のこと、Ａｕを含まずＳｎ及びＺｎからなる基本組成に微量のＭｎ及びＡｌを添加した組成よりなるため、低価格でありながら高温はんだ接合に対応した高信頼性を有する鉛フリーはんだ材料を提供することが可能となる。
【図面の簡単な説明】
【００１０】
【図１】図１は、Ｓｎ−Ｚｎの２成分状態図。
【図２】図２は  Ａｌ−Ｚｎの２成分状態図。
【図３】図３は  Ｍｎ−Ｓｎの２成分状態図。
【図４】図４は  Ｍｎ−Ｚｎの２成分状態図。
【図５】図５は、本発明の高温鉛フリーはんだ材料のはんだ接合に関する評価に用いる試料のイメージ図。
【図６】図６は、Ｓｎが９１重量％、Ｚｎが９重量％の鉛フリーはんだ合金を用いた試料断面の電子顕微鏡写真。
【図７】図７は、Ｓｎが９３重量％、Ｚｎが７重量％の鉛フリーはんだ合金を用いた試料断面の電子顕微鏡写真。
【図８】図８は、Ｓｎが９２．９９２３重量％、Ｚｎが７重量％、Ｍｎが０．００７７重量％の鉛フリーはんだ合金を用いた試料断面の電子顕微鏡写真。
【発明を実施するための形態】
【００１１】
以下に、本発明の高温鉛フリーはんだ材料について詳細に説明する。
本発明の高温鉛フリーはんだ材料は、Ｓｎ−Ｚｎを基本組成として、それにＭｎ及びＡｌを特定量添加したものである。  
【００１２】
即ち、本発明の高温鉛フリーはんだ材料は、Ｓｎ及びＺｎの配合量として、図1の状態図に示す液相線温度が２５０℃〜４００℃となるＳｎが８重量％〜８５重量％（Ｚｎが１５重量％〜９２重量％）の範囲を基本組成とし、そのＳｎ−Ｚｎ基本組成に、Ｍｎを０．１重量％以下（範囲下限値の零を含まず）の範囲で添加することによりなる。前記の組成により構成されるはんだ材料を用いることにより、高温はんだ接合に対応することに加えてはんだ接合部の接合強度を向上させることや、はんだ溶解時からはんだ接合時のはんだ材料の酸化を防止するばかりでなくはんだ接合後のはんだ接合部の酸化や腐食に起因する経時劣化の発生を防止することが可能となる。更に、Ａｌを１重量％以下（範囲下限値の零を含まず）の範囲で添加することにより、はんだ接合部の延性を向上させ、一層のはんだ接合強度を向上させることが可能となる。
【００１３】
本発明の高温鉛フリーはんだ材料の構成成分であるＭｎの添加量を０．１重量％以下（範囲下限値の零を含まず）とした理由は、本発明のＳｎ−Ｚｎ基本組成に僅かでもＭｎが添加されることで、液相線温度が２５０℃〜４００℃という高温はんだ材料としての特性を維持しながら、はんだ接合部の接合強度を向上させる効果、及びはんだ接合部の酸化や腐食に起因する経時劣化の発生を防止する効果を有するためである。
更に、０．０２重量％以上の添加においては、はんだ接合部の結晶構造の粗大化を抑制する効果を有するため、好ましい範囲を０．０２重量％〜０．１重量％とした。
しかし、０．１重量％以上の添加において、はんだ接合部の接合強度向上や結晶構造の粗大化抑制効果は見られるものの０．１重量％以下の配合と比較して顕著な効果は期待できないことに加え、液相線温度が上昇し、はんだ付けが困難になるというデメリットが生じる場合があるため上限を０．１重量％とした。
【００１４】
本発明の高温鉛フリーはんだ材料の構成成分であるＡｌの添加量に関して、Ａｌを１重量％以下（範囲下限値の零を含まず）とした理由は、本発明のＳｎ−Ｚｎ―Ｍｎ組成に、上記配合量を添加することによって、Ａｌ添加の優れた効果の一つであるはんだ接合部の延性を向上させる作用をＭｎ添加による効果であるはんだ接合部の接合強度を向上させる作用を維持しながら相互の効果が相乗的に発揮されて、はんだ接合部の接合強度が飛躍的に向上するためである。
しかし、１重量％超を添加しても、１重量％以下の添加量に比べてはんだ接合部の接合強度を向上させる顕著な効果が期待できず、液相線温度上昇のデメリットを有するため、上記添加量とした。
【００１５】
また、本発明の高温鉛フリーはんだ材料には、本発明の効果を損なわない範囲において、その他元素を適量添加しても構わない。勿論、その他成分には不可避不純物は含まれる。
そして、本発明の高温鉛フリーはんだ材料は、ペーストタイプや線状はんだ等への製品供給形態に応用が可能で、発明の効果を有する範囲において、その形態は限定されない。
【実施例】
【００１６】
以下に、実施例を挙げて本発明を具体的に説明するが、本発明はこれらの例によって限定されない。
耐酸化、耐腐食の評価は以下のように行なった。
【００１７】
（試験方法）
銅板上に本発明の高温鉛フリーはんだ材料と同組成のＳｎ−Ｚｎ−Ｍｎ組成のはんだ合金とＳｎ−Ｚｎ組成のはんだ合金を用いて図５に示すような試料を以下の条件下で５００時間投入した後、はんだ接合部及びはんだ表層部の断面を走査型電子顕微鏡で撮影して評価した。
投入条件：温度８５℃、湿度８５％
【００１８】
（試料）
試料の組成は以下の通りである。
試料１：Ｓｎが９１重量％、Ｚｎが９重量％の鉛フリーはんだ合金
試料２：Ｓｎが９３重量％、Ｚｎが７重量％の鉛フリーはんだ合金
試料３：Ｓｎが９２．９９２３重量％、Ｚｎが７重量％、Ｍｎが０．００７７重量％の鉛フリーはんだ合金
【００１９】
図６〜図８に試験結果を示す。
各図に示す写真の上段は、はんだ接合部（３）の電子顕微鏡写真を、下段は、はんだ表層部（４）の電子顕微鏡写真である。
試料１は、はんだ接合部は、銅板上の金属間化合物層及びその上のはんだ合金層に腐食や酸化等の変化が見られないが、はんだ表層部は、クラックが多く発生しているのが見られ、酸化や腐食が進行しているのが分かる。試料２も、試料１と同様にはんだ表層部に酸化や腐食が進行しているが酸化や腐食の程度は少ない。これは、Ｚｎの配合量に比例していると考える。これに対して、本発明と同組成のＳｎ−Ｚｎ−Ｍｎ組成のはんだ合金の場合は、はんだ接合部は勿論のことはんだ表層部にも殆どクラックの発生が見られず、酸化や腐食に対して優れていることが分かる。
試験結果より、本発明の高温鉛フリーはんだ材料の場合もＭｎを添加したことにより、Ｓｎ−Ｚｎ組成の鉛フリーはんだ合金に比べ、耐酸化及び耐腐食の特性が向上すると考える。
【符号の説明】
【００２０】
１  銅板
２  はんだ
３  はんだ接合部
４  はんだ表層部
【図１】
2011230170.tif 000002
【図２】
2011230170.tif 000003
【図３】
2011230170.tif 000004
【図４】
2011230170.tif 000005
【図５】
2011230170.tif 000006
【図６】
2011230170.tif 000007
【図７】
2011230170.tif 000008
【図８】
2011230170.tif 000009